시클로헥사논 97 . 44 부 에 다층 탄소 나노 튜브 인 NC 7000 ( 나 노실 제조 ) 을 0 . 06 부 및 분산제 로써 디 스퍼 BYK 2150 ( 빅 케미 제조 ) 을 0 . 60 부 추가 하 여 이 혼합물 을 냉각수 온도 10 ℃ 에서 출력 7 로 설정 한 초음파 분산 기 ( UH 600 ; SMT 주식회사 제조 ) 에서 분산 했 다 . 이러 한 분산 처리 분산 시간 은 혼합액 의 양 이 100 g 일 때 약 20 분 간 이 었 다 . 이어 초음파 분산 을 시행 한 분 산액 에 염화 비닐 수지 ( 상품명 : 카네 비 러 크 L - EY , 주식회사 카네 카 제조 ) 를 1 . 90 부 추가 하 여 , 원심 분리기 ( H - 200 E ; 코쿠 산 주식회사 제조 ) 에서 800 ×g 에서 5 분 간 원심 분리 하 고 , 면밀 하 게 분산 되 지 않 은 입자 를 침강 시켜 상청 액 으로서 탄소 나노 튜브 가 포함 된 도료 를 얻 었 다 .